(57)【要約】【課題】低温注入性能および保管性能がともに優れるタイヤパンクシール剤を提供する。【解決手段】天然ゴムラテックス（Ａ）と、バーサチック酸ビニルおよび不飽和有機酸をモノマー単位として含むバーサチック酸ビニル共重合樹脂（ｂ１）のエマルジョンであるバーサチック酸ビニル共重合樹脂エマルジョン（Ｂ）と、を含有するタイヤパンクシール剤。【選択図】なし【特許請求の範囲】
【請求項１】
天然ゴムラテックス（Ａ）と、バーサチック酸ビニルおよび不飽和有機酸をモノマー単位として含むバーサチック酸ビニル共重合樹脂（ｂ１）のエマルジョンであるバーサチック酸ビニル共重合樹脂エマルジョン（Ｂ）と、を含有するタイヤパンクシール剤。
【請求項２】
前記バーサチック酸ビニル共重合樹脂（ｂ１）を構成する全モノマー単位に対する前記不飽和有機酸の割合が、０．０１〜２．００質量％である、請求項１に記載のタイヤパンクシール剤。
【請求項３】
前記バーサチック酸ビニル共重合樹脂エマルジョン（Ｂ）が、ポリビニルアルコールを含む乳化剤（ｂ２）を含有し、
前記乳化剤（ｂ２）の含有量が、前記バーサチック酸ビニル共重合樹脂エマルジョン（Ｂ）の固形分に対して、０．８〜３．０質量％である、請求項１または２に記載のタイヤパンクシール剤。
【請求項４】
前記バーサチック酸ビニル共重合樹脂（ｂ１）が、不飽和有機酸−エチレン−酢酸ビニル−バーサチック酸ビニル共重合樹脂である、請求項１〜３のいずれかに記載のタイヤパンクシール剤。
【請求項５】
前記天然ゴムラテックス（Ａ）の固形分と前記バーサチック酸ビニル共重合樹脂エマルジョン（Ｂ）の固形分との質量比（Ａ／Ｂ）が、９０／１０〜４０／６０である、請求項１〜４のいずれかに記載のタイヤパンクシール剤。
【発明の詳細な説明】
【技術分野】
【０００１】
本発明は、タイヤパンクシール剤に関する。
【背景技術】
【０００２】
特許文献１には、「天然ゴムラテックスと合成樹脂エマルジョンとプロピレングリコールとを含むタイヤパンクシール剤」であって、合成樹脂エマルジョンに含有される合成樹脂が「エチレン−酢酸ビニル−バーサチック酸ビニル共重合樹脂」であるタイヤパンクシール剤が記載されている（［請求項１］および［請求項３］）。
【先行技術文献】
【特許文献】
【０００３】
【特許文献１】特許第５１６８３９４号公報
【発明の概要】
【発明が解決しようとする課題】
【０００４】
近年、タイヤパンクシール剤に要求される性能のレベルが上がっており、とりわけ、低温環境下での注入性能（低温注入性能）などの低温特性の向上が求められている。
本発明者らは、特許文献１に記載のタイヤパンクシール剤について検討を行なったところ、「エチレン−酢酸ビニル−バーサチック酸ビニル共重合樹脂」のエマルジョンに用いられる乳化剤量を低減することで、低温注入性能が改善されることを見出した。
しかしながら、このとき、乳化剤量を低減により、低温注入性能が改善される一方で、タイヤパンクシール剤の基本的な性能である保管性能が低下することが明らかとなった。
本発明は、以上の点を鑑みてなされたものであり、低温注入性能および保管性能がともに優れるタイヤパンクシール剤を提供することを目的とする。
【課題を解決するための手段】
【０００５】
本発明者は、上記目的を達成するために鋭意検討した結果、タイヤパンクシール剤に含まれるバーサチック酸ビニル共重合樹脂に不飽和有機酸を共重合させることで、保管性能を低下させずに、低温注入性能を向上できることを見出し、本発明を完成させた。
【０００６】
すなわち、本発明は、以下の（１）〜（５）を提供する。
（１）天然ゴムラテックス（Ａ）と、バーサチック酸ビニルおよび不飽和有機酸をモノマー単位として含むバーサチック酸ビニル共重合樹脂（ｂ１）のエマルジョンであるバーサチック酸ビニル共重合樹脂エマルジョン（Ｂ）と、を含有するタイヤパンクシール剤。
（２）上記バーサチック酸ビニル共重合樹脂（ｂ１）を構成する全モノマー単位に対する上記不飽和有機酸の割合が、０．０１〜２．００質量％である、上記（１）に記載のタイヤパンクシール剤。
（３）上記バーサチック酸ビニル共重合樹脂エマルジョン（Ｂ）が、ポリビニルアルコールを含む乳化剤（ｂ２）を含有し、上記乳化剤（ｂ２）の含有量が、上記バーサチック酸ビニル共重合樹脂エマルジョン（Ｂ）の固形分に対して、０．８〜３．０質量％である、上記（１）または（２）に記載のタイヤパンクシール剤。
（４）上記バーサチック酸ビニル共重合樹脂（ｂ１）が、不飽和有機酸−エチレン−酢酸ビニル−バーサチック酸ビニル共重合樹脂である、上記（１）〜（３）のいずれかに記載のタイヤパンクシール剤。
（５）上記天然ゴムラテックス（Ａ）の固形分と上記バーサチック酸ビニル共重合樹脂エマルジョン（Ｂ）の固形分との質量比（Ａ／Ｂ）が、９０／１０〜４０／６０である、上記（１）〜（４）のいずれかに記載のタイヤパンクシール剤。
【発明の効果】
【０００７】
本発明によれば、低温注入性能および保管性能がともに優れるタイヤパンクシール剤を提供できる。
【発明を実施するための形態】
【０００８】
［タイヤパンクシール剤］
本発明のタイヤパンクシール剤は、天然ゴムラテックス（Ａ）と、バーサチック酸ビニルおよび不飽和有機酸をモノマー単位として含むバーサチック酸ビニル共重合樹脂（ｂ１）のエマルジョンであるバーサチック酸ビニル共重合樹脂エマルジョン（Ｂ）と、を含有するタイヤパンクシール剤である。
【０００９】
例えば、上記バーサチック酸ビニル共重合樹脂（ｂ１）の粒子を分散させる乳化剤（後述する乳化剤（ｂ２）を参照）を減らすと、低温注入性能を向上できるが、この場合、乳化剤が少なくなることで、粒子どうしのイオン斥力が小さくなって粒子どうしが接近し、保管性能が低下する。
しかしながら、上記バーサチック酸ビニル共重合樹脂（ｂ１）を構成するモノマー単位として（メタ）アクリル酸などの不飽和有機酸を共重合させることで、不飽和有機酸に由来する酸基が粒子表面に現れ、これにより、粒子どうしのイオン斥力が大きくなり、たとえ乳化剤を減らしても、保管性能を低下させずに、低温注入性能を向上できる。
なお、上記メカニズムは推測であり、これ以外のメカニズムであっても、本発明の範囲内とする。
以下、本発明のタイヤパンクシール剤が含有する各成分について詳述する。
【００１０】
〔天然ゴムラテックス（Ａ）〕
上記天然ゴムラテックス（Ａ）としては、特に限定されず、従来公知のものを使用でき、例えば、天然ゴムラテックスからタンパク質を除去した脱蛋白天然ゴムラテックスが好適に挙げられる。タンパク質が少ないと、アンモニアの発生量を少なくでき、アンモニアによるスチールコードへの腐食損傷および刺激臭の発生を防止するという理由からである。具体的には、例えば、脱蛋白天然ゴムラテックス（ＳｅＬａｔｅｘシリーズ、ＳＲＩハイブリッド社製）、脱蛋白天然ゴムラテックス（ＨＡ、野村貿易社製）、超低アンモニア天然ゴムラテックス（ＵＬＡＣＯＬ、レヂテックス社製）等が挙げられる。
上記天然ゴムラテックス（Ａ）は、１種単独で用いてもよく、２種以上を併用してもよい。
【００１１】
上記天然ゴムラテックス（Ａ）に含まれる天然ゴムの重量平均分子量（Ｍｗ）は、特に限定されない。
なお、重量平均分子量は、テトラヒドロフランを溶媒とするゲル・パーミエーション・クロマトグラフィー（ＧＰＣ）によりポリスチレン換算で表わされる重量平均分子量である（以下、同様）。
【００１２】
また、本発明のタイヤパンクシール剤は、上記天然ゴムラテックス（Ａ）の他に、さらに合成ゴムラテックスを含むことができ、例えば、ＳＢＲラテックス、ＮＢＲラテックス、カルボキシ変性ＮＢＲラテックス、カルボキシ変性ＳＢＲラテックス等が挙げられる。
【００１３】
〔バーサチック酸ビニル共重合樹脂エマルジョン（Ｂ）〕
上記バーサチック酸ビニル共重合樹脂エマルジョン（Ｂ）は、バーサチック酸ビニル共重合樹脂（ｂ１）が分散質として、水等の分散媒に分散しているエマルジョンである。
このとき、分散質である上記バーサチック酸ビニル共重合樹脂（ｂ１）の相は、液相であっても固相であってもよい。
すなわち、一般的には、液相である分散媒に液相である分散質が分散した系を「エマルジョン」と呼び、液相である分散媒に固相である分散質が分散した系を「サスペンション」と呼ぶが、本発明では、「エマルジョン」は「サスペンション」を含む概念とする。
【００１４】
＜バーサチック酸ビニル共重合樹脂（ｂ１）＞
上記バーサチック酸ビニル共重合樹脂（ｂ１）は、バーサチック酸ビニル（バーサチック酸とビニルアルコールとのエステル）および不飽和有機酸をモノマー単位として含む共重合樹脂、すなわち、バーサチック酸ビニルおよび不飽和有機酸を含むモノマー単位で構成される共重合樹脂である。
【００１５】
ここで、不飽和有機酸としては、不飽和結合およびカルボキシ基を有するものであれば、特に限定されず、例えば、アクリル酸、メタクリル酸などの不飽和モノカルボン酸類；マレイン酸、クロトン酸、イタコン酸、フマル酸、ムコン酸、シトラコン酸などの不飽和ジカルボン酸類；これらの不飽和ジカルボン酸類と炭素数１〜１８程度のアルキル基（直鎖状、分岐鎖状、環状のいずれであってもよい）を有するアルコールとをエステル結合させてなる不飽和ジカルボン酸半エステル類；等が挙げられ、これらを１種単独で用いてもよく、２種以上を併用してもよい。
これらのうち、不飽和モノカルボン酸類、不飽和ジカルボン酸類が好ましく、本発明のタイヤパンクシール剤の保管性能がより優れるという理由から、アクリル酸、メタクリル酸、イタコン酸、マレイン酸がより好ましい。
なお、本明細書では、アクリル酸および／またはメタクリル酸を、「（メタ）アクリル酸」と称する。
【００１６】
また、バーサチック酸ビニル以外のモノマー単位としては、例えば、エチレン、酢酸ビニル等が好適に挙げられる。
なお、上記バーサチック酸ビニル共重合樹脂（ｂ１）は、例えば、ランダム共重合体、ブロック共重合体、グラフト重合体とすることができる。
【００１７】
このような上記バーサチック酸ビニル共重合樹脂（ｂ１）としては、具体的には、例えば、不飽和有機酸−エチレン−酢酸ビニル−バーサチック酸ビニル共重合樹脂、不飽和有機酸−酢酸ビニル−バーサチック酸ビニル共重合樹脂などが挙げられ、これらを１種単独で用いてもよく、２種以上を併用してもよい。
これらのうち、エチレンを含むことで低粘度であるという理由から、不飽和有機酸−エチレン−酢酸ビニル−バーサチック酸ビニル共重合樹脂が好ましい。
【００１８】
なお、上記バーサチック酸ビニル共重合樹脂（ｂ１）の重量平均分子量（Ｍｗ）は、特に限定されないが、１０，０００〜５００，０００が好ましく、５０，０００〜２００，０００がより好ましい。
また、上記バーサチック酸ビニル共重合樹脂（ｂ１）のガラス転移点（Ｔｇ）は、特に限定されないが、約−２０℃以下が好ましく、約−２５℃以下がより好ましく、約−３０℃以下がさらに好ましい。
ここで、ガラス転移点（Ｔｇ）は、示差走査熱量測定（ＤＳＣ）により１０℃／分の昇温速度条件によりサーモグラムを測定し、転移域の中点の温度とする（以下、同様）。
【００１９】
（不飽和有機酸量）
本発明においては、上記バーサチック酸ビニル共重合樹脂（ｂ１）を構成する全モノマー単位に対する不飽和有機酸の割合（以下、便宜的に「不飽和有機酸量」ともいう）は、本発明のタイヤパンクシール剤の保管性能および低温注入性能がより優れるという理由から、０．０１〜２．００質量％が好ましく、０．１５〜０．５０質量％がより好ましい。
【００２０】
（モノマー質量比）
上記バーサチック酸ビニル共重合樹脂（ｂ１）が、不飽和有機酸−エチレン−酢酸ビニル−バーサチック酸ビニル共重合樹脂の場合、この樹脂を構成するモノマー比（不飽和有機酸：エチレン：酢酸ビニル：バーサチック酸ビニル）は、質量比（以下、これを「モノマー質量比」ともいう）で、０．０１〜２．００：２．５〜５６：２．５〜５６：２０〜９０が好ましく、０．１５〜０．５０：３〜５６：３〜５６：２０〜９０がより好ましい。
【００２１】
＜乳化剤（ｂ２）＞
上記バーサチック酸ビニル共重合樹脂エマルジョン（Ｂ）は、ポリビニルアルコールを含む乳化剤（ｂ２）を含有するのが好ましい。すなわち、分散質である上記バーサチック酸ビニル共重合樹脂（ｂ１）は、上記乳化剤（ｂ２）の作用によって、分散媒中に分散しているのが好ましい。
なお、上記乳化剤（ｂ２）は、ポリビニルアルコールのみを含有していてもよく、ポリビニルアルコール以外の乳化剤成分を含有していてもよい。ポリビニルアルコール以外の乳化剤成分としては、例えば、ヒドロキシエチルセルロース、メチルセルロース、カルボキシメチルセルロースなどの保護コロイド；ポリオキシエチレンアルキルエーテル、ポリオキシエチレンアルキルフェノールエーテル、ポリオキシエチレン・ポリオキシプロピレンブロックコポリマー、ポリオキシエチレン脂肪酸エステル、ポリオキシエチレンソルビタン脂肪酸エステルなどのノニオン系界面活性剤；アルキル硫酸エステル塩、アルキルベンゼンスルフォン酸塩、アルキルスルホコハク酸塩、アルキルジフェニルエーテルジスルフォン酸塩、ポリオキシエチレンアルキル硫酸塩、ポリオキシエチレンアルキルリン酸エステルなどのアニオン系界面活性剤；等が挙げられ、これらを１種単独で用いてもよく、２種以上を併用してもよい。
【００２２】
ポリビニルアルコール（ＰＶＡ）は、ポバールとも呼ばれ、一般的に、酢酸ビニルを重合したポリ酢酸ビニルをケン化して得られるものである。このようなポリビニルアルコールとしては、低ケン化ＰＶＡや完全ケン化ＰＶＡを使用してもよいが、例えば、ケン化度が８０〜９０モル％の部分ケン化ＰＶＡが好適に用いられ、また、重合度は３００〜１，７００が好ましい。
また、ポリビニルアルコールは、カルボン酸、スルホン酸、シロキサン等の化合物で変性されたものであってもよい。
ポリビニルアルコールは、１種単独で用いてもよく、２種以上を併用してもよい。
【００２３】
（乳化剤量）
上記バーサチック酸ビニル共重合樹脂エマルジョン（Ｂ）において、上記バーサチック酸ビニル共重合樹脂エマルジョン（Ｂ）の固形分に対する上記乳化剤（ｂ２）の含有量（以下、「乳化剤量」ともいう）は、０．８〜３．０質量％が好ましく、１．２〜２．０質量％がより好ましい。
上記乳化剤量が上記範囲であれば、本発明のタイヤパンクシール剤の保管性能および低温注入性能がより優れる。
とりわけ、ポリビニルアルコールが多すぎるとタイヤパンクシール剤が増粘する可能性があるが、上記乳化剤量が上記範囲であれば、増粘が抑制され、低温注入性能をより良好にできる。
【００２４】
＜バーサチック酸ビニル共重合樹脂エマルジョン（Ｂ）の製造方法＞
上記バーサチック酸ビニル共重合樹脂（ｂ１）のエマルジョンである上記バーサチック酸ビニル共重合樹脂エマルジョン（Ｂ）を製造する方法については、特に限定されず、例えば、バーサチック酸ビニルおよび不飽和有機酸を含むモノマーと、上記乳化剤（ｂ２）とを用いて、従来公知の乳化重合方法により製造（重合）する方法が挙げられる。
重合条件にも特に限定されないが、一般的には重合温度は２０〜８０℃である。触媒としては、過硫酸カリウム等の過硫酸塩、過酸化水素および各種有機過酸化物が挙げられる。レドソックス開始系の場合は、さらに還元物質としてホルムアルデヒドナトリウムスルホキシレートなどが組み合わせて用いられる。
なお、上記バーサチック酸ビニル共重合樹脂エマルジョン（Ｂ）を製造するにあたっては、さらに必要に応じて、ｐＨ調整剤、増粘剤、消泡剤、分散剤、防腐剤などの添加剤を添加してもよい。
【００２５】
＜質量比（Ａ／Ｂ）＞
本発明のタイヤパンクシール剤において、上記天然ゴムラテックス（Ａ）の固形分と上記バーサチック酸ビニル共重合樹脂エマルジョン（Ｂ）の固形分との質量比（Ａ／Ｂ）は、９０／１０〜４０／６０が好ましく、５０／５０〜７０／３０がより好ましい。
上記質量比（Ａ／Ｂ）が上記範囲であれば、本発明のタイヤパンクシール剤の保管性能とシール性能とを、高いレベルで両立できる。
【００２６】
なお、本発明において、上記天然ゴムラテックス（Ａ）および上記バーサチック酸ビニル共重合樹脂エマルジョン（Ｂ）の固形分は、それぞれ、加熱残分であり、具体的には、２００℃で１時間加熱した後に得られる残存物の量である。
例えば、上記乳化剤（ｂ２）は、上記バーサチック酸ビニル共重合樹脂エマルジョン（Ｂ）の固形分に含まれる。
【００２７】
〔プロピレングリコール（Ｃ）〕
本発明のタイヤパンクシール剤は、さらに、凍結防止剤として、プロピレングリコール（Ｃ）を含有するのが好ましい。
このとき、上記バーサチック酸ビニル共重合樹脂エマルジョン（Ｂ）の固形分と上記プロピレングリコール（Ｃ）との質量比（Ｂ／Ｃ）は、０．１〜１．１が好ましく、０．３〜０．５がより好ましい。
上記質量比（Ｂ／Ｃ）が上記範囲であれば、本発明のタイヤパンクシール剤の保管性能とシール性能とを高いレベルで両立できる。
【００２８】
なお、本発明のタイヤパンクシール剤は、溶媒として水を含み得るが、上記プロピレングリコール（Ｃ）と水との質量比（Ｃ／水）は、０．９〜１．８が好ましい。
【００２９】
〔その他の添加剤〕
本発明のタイヤパンクシール剤は、上述した各成分以外に、必要に応じて所望により、添加剤をさらに含むことができる。上記添加剤としては、例えば、上記プロピレングリコール（Ｃ）以外の凍結防止剤（例えば、エチレングリコール、ジエチレングリコール、グリセリン等）、粘着付与剤、充填剤、老化防止剤、酸化防止剤、顔料（染料）、可塑剤、揺変性付与剤、紫外線吸収剤、難燃剤、界面活性剤（レベリング剤を含む）、分散剤、脱水剤、帯電防止剤などが挙げられる。上記添加剤の量は、特に限定されない。
【００３０】
［タイヤパンクシール剤の製造方法］
本発明のタイヤパンクシール剤を製造する方法は、特に限定されないが、例えば、上述した必須成分および任意成分を、減圧下で混合ミキサー等のかくはん機を用いて十分に混合することによってタイヤパンクシール剤を製造する方法が挙げられる。
【００３１】
［タイヤパンクシール剤の使用方法］
次に、本発明のタイヤパンクシール剤の使用方法を説明する。ただし、下記方法に限定されるものではない。
まず、本発明のタイヤパンクシール剤をタイヤの空気充填部からタイヤ内に注入する。本発明のタイヤパンクシール剤をタイヤ内に注入する方法は、特に限定されず従来公知の方法を用いることができ、例えば、シリンジ、スプレー缶等を用いる方法が挙げられる。タイヤ内に注入されるタイヤパンクシール剤の量は、特に限定されず、パンク穴の大きさ等に応じて適宜選択される。
次に、所定の空気圧までタイヤに空気を充填する。
その後、車を走行させる。タイヤが回転接地する際に受ける圧縮力や剪断力によって、上記天然ゴムラテックス（Ａ）の天然ゴムや上記バーサチック酸ビニル共重合樹脂（ｂ１）の粒子等による凝集体を形成し、パンク穴をシールできる。
【実施例】
【００３２】
以下、実施例を示して本発明を具体的に説明する。ただし、本発明はこれらに限定されない。
【００３３】
＜バーサチック酸ビニル共重合樹脂エマルジョンの製造＞
投入成分量を適宜変更して、「モノマー質量比」および「乳化剤量」を異ならせた複数種類の不飽和有機酸（アクリル酸またはマレイン酸）−エチレン−酢酸ビニル−バーサチック酸ビニル共重合樹脂エマルジョン（以下、単に、「バーサチック酸ビニル共重合樹脂エマルジョン」という）を得た。
具体的には、耐圧容器に、水、アクリル酸またはマレイン酸、酢酸ビニル、バーサチック酸ビニル、ポリビニルアルコール（ポバール２０５、クラレ社製、ケン化度８８モル％、平均重合度：５００）、ノニオン界面活性剤（ポリオキシエチレンアルキルエーテル、エマルゲン１１０８、花王社製)、および、硫酸第一鉄七水和物を溶解した溶液を添加した。
次に、耐圧容器内を窒素ガスで置換し、容器内を４５℃まで昇温した後、エチレンで６．０ＭＰａまで加圧し、５％過硫酸ナトリウム水溶液を添加し、７％エリソルビン酸ナトリウム水溶液を耐圧容器に添加して重合を開始させた。
続いて、耐圧容器内の液温が上昇したことを確認した後、容器内の液温を５０℃に維持しながら、重合開始後４時間経過した時点で、酸化剤を１０％過硫酸ナトリウムおよび２％ｔｅｒｔ−ブチルハイドロパーオキサイド水溶液に切り替え、耐圧容器に添加し、残留酢酸ビニル単量体が１％未満になった時点で耐圧容器を冷却し、未反応のエチレンガスを除去した後、生成物を取り出した。このようにして、バーサチック酸ビニル共重合樹脂エマルジョンを得た。固形分は５３質量％、ガラス転移温度は−３０℃であった。
【００３４】
＜タイヤパンクシール剤の製造＞
下記第１表に示す成分を、同表に示す量（質量部）で用いて、これらを混合することによってタイヤパンクシール剤を製造した。
このとき、（Ｂ）成分として、上記のようにして製造したバーサチック酸ビニル共重合樹脂エマルジョンを用いた。用いたバーサチック酸ビニル共重合樹脂エマルジョンの「モノマー質量比」および「乳化剤量」を下記第１表に示す。使用しなかったモノマーについては「−」を記載した。
なお、下記第１表中、（Ａ）および（Ｂ）成分における下段の数値（括弧内の数値）は、それぞれ、固形分換算した配合量を、（Ａ）および（Ｂ）成分の合計固形分を１００質量部とした場合の相対的な値で表したものである（単位は質量部）。
また、タイヤパンクシール剤を製造する際に必要に応じて水を添加した。下記第１表に示す水の量はタイヤパンクシール剤全量中に含まれるトータルの水の量である。
【００３５】
＜評価＞
得られたタイヤパンクシール剤について、以下の評価を行った。結果を下記第１表に示す。
【００３６】
（シール性能）
得られたパンクシール剤を用いて、シール性能を評価した。
具体的には、まず、タイヤのショルダー部に直径４ｍｍの大きさのパンク孔を再現した。次いで、パンク孔を再現したタイヤをドラム試験機に装着し、タイヤのバルブ口からタイヤパンクシール剤を注入し、タイヤ内圧が２００ｋＰａになるように空気を充填して、雰囲気温度を２５℃（常温）として、ドラム試験を行なった。ドラム試験は、荷重３５０ｋｇ、走行速度３０ｋｍ／ｈ、走行時間１分とし、これを１サイクルとした。
シール性能の評価基準は、５サイクル以内でシールできた（空気漏れがなくなった）場合を「◎」、６〜１０サイクルでシールできた場合を「○」、１１サイクル以上でシールできた場合を「△」、シールできなかった場合を「×」とした。「◎」または「○」であれば、シール性能に優れるものとして評価できる。
【００３７】
（保管性能）
８０℃雰囲気下において、タイヤパンクシール剤に２０Ｈｚ、振幅±３ｍｍの振動を１６８時間与える試験を行なった。
保管性能の評価基準は、クリームの発生なしで安定している場合を「◎」、クリームが発生したがタイヤパンクシール剤を撹拌すればクリームが消失し均一となった場合を「○」、凝集物が発生した場合を「×」とした。「◎」または「○」であれば、保管性能に優れるものとして評価できる。
【００３８】
（低温注入性能）
得られたタイヤパンクシール剤の粘度を、−４０℃の条件下で、ＢＬ型粘度計（ローターＮｏ．４）を用いて回転数６０ｒｐｍで測定した。
−４０℃におけるタイヤパンクシール剤の粘度が、２０００ｍＰａ・ｓ以上３０００ｍＰａ・ｓ未満の場合を「◎」、３０００ｍＰａ・ｓ以上４０００ｍＰａ・ｓ未満の場合を「○」、４０００ｍＰａ・ｓ以上の場合を「×」とした。「◎」または「○」であれば、低温特性である低温注入性能に優れるものとして評価できる。
【００３９】
【表１】
2015034248.tif 000002
【００４０】
上記第１表に示す各成分の詳細は以下のとおりである。
・天然ゴムラテックス：Ｈｙｔｅｘ  ＨＡ（野村貿易社製、固形分約６０質量％）
・バーサチック酸ビニル共重合樹脂エマルジョン：上述したもの
・プロピレングリコール：試薬１級、和光純薬社製
【００４１】
上記第１表に示す比較例１〜４を見ると、比較例１を基準として、乳化剤量を低減することで、低温注入性能が改善される一方、保管性能が劣ることが分かった。
これに対して、実施例１〜６および実施例９〜１１では、乳化剤量を比較例４と同等以下に低減しても、不飽和有機酸（アクリル酸またはマレイン酸）を共重合させた（Ｂ）成分を用いることで、良好な保管性能を維持したまま、低温注入性能を向上できることが分かった。
また、実施例７および８の結果からは、乳化剤量を低減させなくても、不飽和有機酸を共重合させた（Ｂ）成分を用いることで、低温注入性能が向上できることが分かった。